(57)【特許請求の範囲】
【請求項１】
次式：
【化１】
0003602633.tif 000047
（式中、
Ｒ１は脂肪族不飽和を含まない１価の炭化水素基を表し、
Ｘはアミノ基含有基を表し、
Ｒ２はＲ１またはＸのいずれかを表し、
ｎは２ないし４の整数を表し、
ａは１以上の整数を表し、
ｂは０または１以上の整数を表し、
ｃは４以上の整数を表し、
ｄは２以上の整数を表し、
Ｙは炭素−ケイ素結合を介して隣接ケイ素原子に、そして酸素原子を介してポリオキシアルキレンブロックに結合している２価の有機基を表し、
各ポリシロキサンブロックの平均分子量は３００ないし３００００であり、
各ポリオキシアルキレンブロックの平均分子量は２００ないし１００００であり、
ブロック共重合体の全ポリオキシアルキレンブロックの少なくとも６０重量％が−ＣＨ２ＣＨ２Ｏ−基であり、
ポリシロキサンブロックはブロック共重合体の５ないし７０重量％を構成し、そして
ブロック共重合体は少なくとも１２００の平均分子量を有し、かつ、アミノ基を少なくとも１つ含有する）で表されるアミノ変性ポリシロキサン−ポリオキシアルキレンブロック共重合体を含有する水系化粧料。
【発明の詳細な説明】
【０００１】
【発明の属する技術分野】
本発明はアミノ変性ポリシロキサン−ポリオキシアルキレンブロック共重合体およびそれを含有する水系組成物に関する。本発明の水系組成物は特に繊維処理剤や化粧料等として好適に使用される。
【０００２】
【従来の技術】
従来より、繊維材料に柔軟性、平滑性、撥水性、圧縮回復性等を付与するために、ジメチルポリシロキサン、アミノ変性ジメチルポリシロキサン、エポキシ変性ジメチルポリシロキサン、ポリエーテル変性ジメチルポリシロキサン、カルボン酸変性ジメチルポリシロキサン等の各種シリコーン類を配合した繊維処理剤が用いられてきた。中でも、アミノ変性ジメチルポリシロキサンは他のシリコーン類に比べ柔軟性付与効果が際立って高く、また、独特のぬめり感のある風合いが好まれ、特に広く使用されてきた。
【０００３】
しかし、流行の推移により、近年はぬめり感がかえって嫌われるようになってきた。また、アミノ変性ジメチルポリシロキサンは、繊維に撥水性を付与するので、吸汗性や吸水性を阻害したり、静電気が発生しやすくなるので埃や汚れが付着しやすいという問題もあった。さらに、適量のアミノ変性ジメチルポリシロキサンで均一にむらなく繊維表面を処理するために、乳化剤を用いて水中に乳化したり、溶剤で希釈したりして用いられている。しかし、アミノ変性ジメチルポリシロキサンは、安定な乳化系とするためには、風合いに悪影響を与える乳化剤が大量に必要であるという問題がある。また、乳化系に帯電防止剤や架橋剤等の他の添加剤を配合すると、安定性が悪化するという問題もある。なお、溶剤系は人体への有害性や引火による火災の危険性があるため好ましくない。
【０００４】
特開平５−３１０９４４号公報には、反応性基を導入したポリシロキサンとポリオキシアルキレンとの共重合体が提案されている。これを繊維に適用することにより、吸汗性や吸水性の阻害や、静電気の発生を起こすことなく、繊維に好ましい風合いを与えることが可能である。しかし、水系にすることの困難さは依然として解決されていない。また、ジメチルポリシロキサンの側鎖にポリオキシアルキレン基およびアミノ基含有基の両方を有する化合物を配合した水系処理剤が提案されているが、柔軟性等の風合いや柔軟性付与効果の耐久性がアミノ変性ジメチルポリシロキサンに比べ大幅に低く実用性がない。
【０００５】
また、化粧品分野でもアミノ変性ジメチルポリシロキサンが毛髪や皮膚への良好な吸着性および感触の向上効果ならびに枝毛の防止および修復効果等を有することから使用されている。しかしながら、繊維処理剤と同様に、静電気の発生による埃や汚れの付着や、水系にすることの困難さ等の問題があった。
【０００６】
【発明が解決しようとする課題】
そこで本発明は、各種繊維材料にぬめり感および撥水性をほとんど付与することなしに、持続性のある高い柔軟性を付与することができる水系の安定な繊維処理剤を提供することを課題とする。また、本発明は、毛髪や皮膚に撥水性をほとんど付与することなしに、持続性のある感触向上効果や枝毛の防止および修復効果を付与することができる水系の安定な化粧料を提供することも課題とする。
【０００７】
【課題を解決するための手段】
本発明者は、上記課題につき鋭意検討した結果、アミノ基を導入した特定のポリシロキサン−ポリオキシアルキレンブロック共重合体は、水に溶解または分散させて安定な組成物とするのに乳化剤を必要とせずに容易に水系組成物とすることができ、帯電防止剤や架橋剤等の他の添加剤を配合しても安定性に悪影響を与えず、各種繊維材料にぬめり感や撥水性をほとんど付与することなしに持続性のある高い柔軟性を付与することができ、また、毛髪や皮膚に撥水性をほとんど付与することなしに、持続性のある感触向上効果や枝毛の防止および修復効果を付与することができることを見出し、さらに検討を重ね本発明を完成させた。
【０００８】
すなわち、本発明は、次式：
【化２】
0003602633.tif 000002
（式中、
Ｒ１は脂肪族不飽和を含まない１価の炭化水素基を表し、
Ｘはアミノ基含有基を表し、
Ｒ２はＲ１またはＸのいずれかを表し、
ｎは２ないし４の整数を表し、
ａは１以上の整数を表し、
ｂは０または１以上の整数を表し、
ｃは４以上の整数を表し、
ｄは２以上の整数を表し、
Ｙは炭素−ケイ素結合を介して隣接ケイ素原子に、そして酸素原子を介してポリオキシアルキレンブロックに結合している２価の有機基を表し、
各ポリシロキサンブロックの平均分子量は３００ないし３００００であり、
各ポリオキシアルキレンブロックの平均分子量は２００ないし１００００であり、
ブロック共重合体の全ポリオキシアルキレンブロックの少なくとも６０重量％が−ＣＨ２ＣＨ２Ｏ−基であり、
ポリシロキサンブロックはブロック共重合体の５ないし７０重量％を構成し、そして
ブロック共重合体は少なくとも１２００の平均分子量を有し、かつ、アミノ基を少なくとも１つ含有する）で表されるアミノ変性ポリシロキサン−ポリオキシアルキレンブロック共重合体を含有する水系化粧料に関する。
【０００９】
上記式中、Ｒ１  は互いに独立して、脂肪族不飽和を含まない１価の炭化水素基、例えばメチル基、エチル基、プロピル基、ブチル基、オクチル基、ドデシル基、フェニル基、フェネチル基等であるが、メチル基、エチル基およびフェニル基が好ましく、特にメチル基が好ましい。
【００１０】
上記Ｘ基はアミノ基含有基、例えば
【化３】
0003602633.tif 000003
（式中、Ｒ３  およびＲ５  は互いに独立して炭素原子数１ないし６の２価の炭化水素基を表し、Ｒ４  、Ｒ６  およびＲ７  は互いに独立して水素原子または炭素原子数１ないし２０の１価の炭化水素基を表し、そしてｉは０ないし５の整数を表す）で表される基等であり、具体的には
【化４】
0003602633.tif 000004
等が例示される。
【００１１】
上記式において、Ｙで表される２価の有機基の例は、次式：
【化５】
0003602633.tif 000005
（式中、Ｒ８  は２価のアルキレン基、例えばエチレン基、プロピレン基、ブチレン基等を表し、Ｒ９  は２価のアルキレン基、例えばＲ８  に対して列挙した基または２価のアリレン基、例えば
【化６】
0003602633.tif 000006
等を表す）で表される基である。
基Ｙの好適な例は以下のものである：
【化７】
0003602633.tif 000007
特に好ましい基Ｙは２価のアルキレン基、例えば
【化８】
0003602633.tif 000008
等であるが、中でも
【化９】
0003602633.tif 000009
が最も好ましい。
【００１２】
本発明のアミノ変性ポリシロキサン−ポリオキシアルキレンブロック共重合体中のポリシロキサンブロックおよびポリオキシアルキレンブロックならびにブロック共重合体自体の平均分子量は上記したようにそれぞれ３００ないし３００００、２００ないし１００００、および少なくとも１２００である。
ポリシロキサンブロックの平均分子量が３００未満であるとシリコーン化合物独特の柔軟性、平滑性等の付与効果が十分に得られず、３００００を越えると水との相溶性が悪化し、安定な水系組成物を容易に調製するのが困難となり、また、繊維や毛髪の撥水性を増加させる。
ポリオキシアルキレンブロックの平均分子量が２００未満であると水との相溶性が悪化し、安定な水系組成物を容易に調製するのが困難となり、また、繊維や毛髪の撥水性を増加させ、１００００を越えるとシリコーン化合物独特の柔軟性、平滑性等の付与効果が十分に得られない。
ブロック共重合体の平均分子量が１２００未満では、水との良好な相溶性と、良好な柔軟性等の付与効果を同時に達成することができない。
また、本発明のアミノ変性ポリシロキサン−ポリオキシアルキレンブロック共重合体中の全ポリオキシアルキレンブロックの少なくとも６０重量％は−ＣＨ２  ＣＨ２  Ｏ−基であることが必須であるが、これはポリオキシエチレンブロックの比率が６０重量％未満であると、水との相溶性が悪化し好ましくないことによる。特に、ポリオキシエチレンブロックの比率が８０重量％以上であることが好ましい。
さらに、ポリシロキサンブロックは共重合体全体の５ないし７０重量％を構成することが必須である。ポリシロキサンブロックの比率が５重量％未満であると、柔軟性や滑り性の付与効果が十分に得られず、７０重量％を越えると水との相溶性が悪化したり、処理基材の静電気の発生が多くなり好ましくない。ポリシロキサンブロックの共重合体全体に占めるこの比率は好ましくは１５ないし６０重量％である。
【００１３】
本発明のアミノ変性ポリシロキサン−ポリオキシアルキレンブロック共重合体の具体例としては、例えば下式（１）〜（７）で表される化合物を挙げることができるが、もちろんこれらに限定されるものではない。
【化１０】
0003602633.tif 000010
0003602633.tif 000011
【化１１】
0003602633.tif 000012
0003602633.tif 000013
【化１２】
0003602633.tif 000014
0003602633.tif 000015
【化１３】
0003602633.tif 000016
0003602633.tif 000017
【化１４】
0003602633.tif 000018
0003602633.tif 000019
【化１５】
0003602633.tif 000020
0003602633.tif 000021
【化１６】
0003602633.tif 000022
0003602633.tif 000023
【００１４】
本発明のアミノ変性ポリシロキサン−ポリオキシアルキレンブロック共重合体は、公知である従来の合成方法の組合せにより製造することができる。例えば、上記式（１）で表される化合物の場合、次式：
【化１７】
0003602633.tif 000024
で表されるメチロハイドロジェンポリシロキサンに、次式：
【化１８】
0003602633.tif 000025
で表される両末端メタリル変性ポリグリコールを白金系触媒の存在下で付加反応させることによって、次式：
【化１９】
0003602633.tif 000026
で表される化合物を得、引続き、アルカリ触媒の存在下に次式：
【化２０】
0003602633.tif 000027
で表されるアミノ変性ポリシロキサンを再平衡反応させることによって得られる。
【００１５】
本発明のアミノ変性ポリシロキサン−ポリオキシアルキレンブロック共重合体の上に挙げた製造方法は説明および例示のためだけであり、これに限定されるものではない。
【００１６】
【発明の実施の形態】
上記本発明のアミノ変性ポリシロキサン−ポリオキシアルキレンブロック共重合体は容易に水に分散または溶解させて安定な組成物、すなわち水系組成物が調製できる。このような水系組成物は、例えば通常の攪拌機を用いて水中に分散または溶解させることにより調製できる。
それ故に、上記本発明のアミノ変性ポリシロキサン−ポリオキシアルキレンブロック共重合体を含有する水系組成物もまた本発明を構成し、繊維処理剤や化粧料等のさまざまな分野で使用可能である。従って、本発明はまた、上記本発明のアミノ変性ポリシロキサン−ポリオキシアルキレンブロック共重合体を含有する繊維処理剤および水系化粧料に関する。
また、本発明の繊維処理剤および水系化粧料等を包含する水系組成物には、酸（例えば塩酸、硫酸、リン酸、ギ酸、酢酸、プロピオン酸、ラウリン酸、ステアリン酸、グルタミン酸、アスパラギン酸、オキシグルタミン酸等）および／またはグリコールエーテル類（例えばエチレングリコールモノメチルエーテル、ジエチレングリコールモノメチルエーテル、トリエチレングリコールモノメチルエーテル、プロピレングリコールモノメチルエーテル、ジプロピレングリコールモノメチルエーテル、エチレングリコールモノイソプロピルエーテル、エチレングリコールモノプロピルエーテル、ジエチレングリコールモノプロピルエーテル、ジエチレングリコールモノブチルエーテル、トリエチレングリコールモノブチルエーテル、トリエチレングリコールモノブチルエーテル等）を添加すると、より安定性が増し好ましい。
【００１７】
本発明の繊維処理剤においては、上記アミノ変性ポリシロキサン−ポリオキシアルキレンブロック共重合体の中で、アミノ基の当量が８００ないし１６０００のものを使用することが好ましい。アミノ基の当量が８００未満であると、繊維の着色が起きやすく、また、原料が高価となり経済性が悪くなるので好ましくなく、また１６０００を越えると、柔軟性や滑り性の付与効果が十分に得られず、その効果の耐久性も不十分となり、また、水との相溶性が悪化するので好ましくない。
【００１８】
本発明の繊維処理剤において上記アミノ変性ポリシロキサン−ポリオキシアルキレンブロック共重合体の配合量は特に限定されないが、好ましくは０．０１ないし４０重量％であり、特に好ましくは０．１ないし１０重量％である。上記アミノ変性ポリシロキサン−ポリオキシアルキレンブロック共重合体の配合量が少なすぎると処理効果が低く、逆に多すぎると繊維に処理むらが生じる恐れがある。また、予め高濃度のものを調製しておき、使用時に上記の濃度範囲に希釈して用いてもよい。
【００１９】
本発明の繊維処理剤には、通常繊維処理剤に配合されている添加剤を本発明の効果が損なわれない程度に配合することができる。例えば各種形状（例えばオイル、樹脂、ガム、ゴム等）のシリコーン化合物（例えばジメチルポリシロキサン、ジメチルメチルフェニルポリシロキサン、アミノ変性ジメチルポリシロキサン、エポキシ変性ジメチルポリシロキサン、ポリエーテル変性ジメチルポリシロキサン、ポリカプロラクトン変性ジメチルポリシロキサン、α−オレフィン変性ジメチルポリシロキサン、ポリシロキサン−ポリオキシアルキレンブロック共重合体等）、シラン化合物、架橋剤、防腐剤、塩類、界面活性剤（アルキルベンゼンスルホン酸塩、ポリオキシアルキレンアルキル硫酸エステル、アルキル硫酸エステル、アルカンスルホン酸塩、アルキルエトキシカルボン酸塩、コハク酸誘導体、アルキルアミンオキサイド、イミダゾリン型化合物、ポリオキシエチレンアルキルまたはアルケニルエーテル、ポリオキシエチレンアルキルフェニルエーテル、高級脂肪酸アルカノールアミドまたはそのアルキレンオキサイド付加物等）等を適量配合してもよい。
【００２０】
本発明はまた、上記本発明の繊維処理剤を用いて繊維を処理する方法、および該方法により処理された繊維にも関する。
【００２１】
本発明の繊維処理剤が適用できる繊維素材としては、材質的には天然繊維（例えば木綿、麻、羊毛、絹、木材パルプ、皮革等）、再生繊維（例えばレーヨン、アセテート、キュプラ、スフ等）、有機合成繊維（例えばポリエステル、ポリアミド、ビニロン、ポリアクリロニトリル、ポリエチレン、ポリプロピレン、ポリエステルエーテル、ビニロン、ポリ塩化ビニリデン、ポリ塩化ビニル、スパンデックス等）、無機合成繊維（例えばガラス繊維、炭素繊維、シリコンカーバイド繊維等）等が挙げられる。また、形状的にはステーブル、フィラメント、トウ、糸、織物、編物、不織布、樹脂加工布帛、紙、合成皮革等が挙げられる。
【００２２】
これらの繊維素材を本発明の繊維処理剤に浸漬、スプレー等により付着させ、次いで乾燥させ過剰の水等を繊維素材から除去し、さらに加熱することにより目的の処理効果が得られる。乾燥工程と加熱工程は同時に行ってもよい。加熱工程は８０ないし２２５℃で３０秒ないし２０分間、好ましくは１００ないし１８０℃で１ないし１０分間行えばよい。この範囲で高温・長時間加熱すれば、より柔軟性付与効果および効果の耐久性がより向上し好ましい。しかしながら、加熱工程のためにコストが上昇したり、繊維素材が着色する等の欠点もあるので、その条件は処理装置、繊維の使用用途等に応じて適宜設定すればよい。
【００２３】
本発明の水系化粧料においては、アミノ変性ポリシロキサン−ポリオキシアルキレンブロック共重合体の配合量は特に限定されないが、好ましくは０．０１ないし８０重量％であり、特に好ましくは０．１ないし４０重量％である。上記共重合体の配合量が少なすぎると本発明の効果が少なく、多すぎると均一に塗布するのが困難になる。また、上記共重合体は予め揮発性環状シリコーン類に溶解または分散させてから配合すると、取扱いが容易で、かつ毛髪や皮膚によくなじむので好ましい。
本発明の水系化粧料は、例えばシャンプー剤、リンス剤、セットローション剤、ヘアスプレー剤、パーマネントウエーブ剤、ムース剤、染毛剤、クレンジングクリーム、コールドクリーム、ハンドクリーム、パウダー、化粧水、ファンデーション、アイシャドー、ローション、マニキュア、口紅、リップクリーム、日焼け防止クリーム、制汗剤、洗顔剤、身体洗浄剤等として使用できる。
【００２４】
本発明の水系化粧料には通常水系化粧料に配合されている添加剤を本発明の効果が損なわれない程度に配合することができる。例えば、各種形状（例えばオイル、樹脂、ガム、ゴム等）のシリコーン化合物（例えばジメチルポリシロキサン、ジメチルメチルフェニルポリシロキサン、アミノ変性ジメチルポリシロキサン、エポキシ変性ジメチルポリシロキサン、ポリエーテル変性ジメチルポリシロキサン、ポリカプロラクトン変性ジメチルポリシロキサン、α−オレフィン変性ジメチルポリシロキサン等、ポリシロキサン−ポリオキシアルキレンブロック共重合体）、各種油分（例えばツバキ油、ナタネ油、ゴマ油、サフラワー油、綿実油、ヒマシ油、大豆油、ヤシ油、パーム油、ミツロウ、モンタンロウ、ラノリン、スクワレン等）、界面活性剤（アルキルベンゼンスルホン酸塩、ポリオキシアルキレンアルキル硫酸エステル、アルキル硫酸エステル、アルカンスルホン酸塩、アルキルエトキシカルボン酸塩、コハク酸誘導体、アルキルアミンオキサイド、イミダゾリン型化合物、ポリオキシエチレンアルキルまたはアルケニルエーテル、ポリオキシエチレンアルキルフェニルエーテル、高級脂肪酸アルカノールアミドまたはそのアルキレンオキサイド付加物等）、高分子化合物（ヒドロキシエチルセルロース、ヒドロキシプロピルセルロース、ヒドロキシプロピルメチルセルロース、メチルセルロース、カチオン化セルロース、カチオン化高分子、ポリビニルヒドリロン、ビニルピロリドンと酢酸ビニルとの共重合体、ビニルピロリドン−酢酸ビニル−アルキルアミノアクリレート共重合体、メチルビニルエーテル−無水マレイン酸共重合体の低級アルキルハーフエステル、酢酸ビニル−クロトン酸共重合体、アクリル酸−アクリル酸エステル−Ｎ−アルキルアクリルアミド共重合体等）、酸化防止剤、紫外線吸収剤、保湿剤、香料、染料、顔料、色素、防腐剤、ビタミン剤、ホルモン剤、消臭剤、固着剤等を適量配合してもよい。
【００２５】
【実施例】
次に本発明を実施例に基づいて説明するが、本発明はこれらに限定されるものではなく、本発明の技術的思想を利用する実施態様は全て本発明の範囲内に含まれるものである。
【００２６】
まず、以下の実施例において使用したシリコーン化合物を下に示す。これらのシリコーン化合物ＡないしＬは表１ないし７のシリコーン化合物の欄の表記に一致する。
シリコーン化合物Ａ：上記式（１）で表される化合物
シリコーン化合物Ｂ：上記式（２）で表される化合物
シリコーン化合物Ｃ：上記式（３）で表される化合物
シリコーン化合物Ｄ：上記式（４）で表される化合物
シリコーン化合物Ｅ：上記式（７）で表される化合物
シリコーン化合物Ｆ：ジメチルポリシロキサンガム（分子量２×１０６  ）
シリコーン化合物Ｇ：次式
【化２１】
0003602633.tif 000028
0003602633.tif 000029
【化２２】
0003602633.tif 000030
0003602633.tif 000031
【化２３】
0003602633.tif 000032
0003602633.tif 000033
【化２４】
0003602633.tif 000034
0003602633.tif 000035
【化２５】
0003602633.tif 000036
0003602633.tif 000037
【化２６】
0003602633.tif 000038
0003602633.tif 000039
【００２７】
実施例１（参考例）：水系組成物の調製
表１および表２に示す組成の水系組成物を攪拌機を用いる混合により調製し、調製直後および１ヵ月間２５℃で静置後の外観を観察した。その結果を表１（本発明の実施例）および表２（比較例）に示す。
この結果からわかるように、本発明の水系組成物は乳化剤なしに容易に均一となり、経時的に安定で、他の添加剤を配合してもその安定性に影響がなかった。それに対し、比較品は均一にするために乳化剤が必要であり、他の添加剤により安定性が悪化した。
【００２８】
【表１】
0003602633.tif 000040
【表２】
0003602633.tif 000041
【００２９】
実施例２（参考例）：綿の処理
表３ないし表５に示した組成の本発明品の水系組成物および比較品を、各原料を攪拌機を用いて混合して調製し、外観を観察した。これらを水で希釈し、シリコーン化合物の０．５重量％溶液とし、繊維処理剤とした。綿１００％ブロード布（６０番手，晒ずみ）を上記繊維処理剤に浸漬し、繊維処理剤を布１００ｇあたり１００ｇ付着させることにより、シリコーン化合物の理論付着量が布１００ｇあたり０．５ｇとなるようにした。これを２５℃のドラフト内で１０分間乾燥させた。さらに、１１０℃で５分間加熱処理して処理布を調製した。これらの風合い、吸水性および帯電防止性を下記方法で評価した。さらに処理布を下記方法で５回洗濯して同様の評価を行った。これらの結果を表３ないし表５にまとめて示す。
表３ないし表５に示されるように、本発明の繊維処理剤を用いた処理布は、従来の処理剤（比較品）によるものに比べ、少ないぬめり感やより耐久性のある高い柔軟性を示し、総合的に好ましい風合いを提示し、さらに吸水性および帯電防止性にすぐれていることがわかった。
【００３０】
（評価方法）
風合い
ぬめり感のなさ、柔軟性および総合的感触を官能試験により評価し、それぞれ好ましいものから順に◎、○、△、×とした。
吸水性
処理布に口径１ｍｍのスポイトで水を一滴静かに置き、滴が完全に染み込むまでの時間を測定した。
帯電防止性
スタチックネオストメーター（宍戸社製）を用いて半減期を測定した。
（洗濯方法）
処理布を市販の家庭用洗剤１０ｇを溶かした３６℃の水を利用して洗濯機で１０分間洗濯した。さらに十分にすすいだ後、乾燥させた。
【００３１】
【表３】
0003602633.tif 000042
【表４】
0003602633.tif 000043
【表５】
0003602633.tif 000044
【００３２】
実施例３（参考例）：羊毛の処理
実施例２と同様の条件で羊毛モスリン布を処理し、実施例２と同様の評価を行ったところ、本発明の繊維処理剤は綿と同様に羊毛に対しても、従来のものに比べ、優れた特性を付与することがわかった。
【００３３】
実施例４（参考例）：ナイロンの処理
実施例２と同様の条件でナイロンタフタ平織布を処理し、実施例２と同様の評価を行ったところ、本発明の繊維処理剤は綿と同様にナイロンに対しても、従来のものに比べ、優れた特性を付与することがわかった。
【００３４】
実施例５（参考例）：ポリエステルの処理
実施例２と同様の条件でテトロンメリヤスニット布を処理し、実施例２と同様の評価を行ったところ、本発明の繊維処理剤は綿と同様にポリエステルに対しても、従来のものに比べ、優れた特性を付与することがわかった。
【００３５】
実施例６（参考例）：ポリアクリロニトリルの処理
実施例２と同様の条件でカシミロン平織布を処理し、実施例２と同様の評価を行ったところ、本発明の繊維処理剤は綿と同様にポリアクリロニトリルに対しても、従来のものに比べ、優れた特性を付与することがわかった。
【００３６】
実施例７（参考例）：紙の処理
市販のティッシュペーパーをトルエンとエタノールの１：１（重量比）混合液で抽出し、処理剤が付着していないことを確認した。このティッシュペーパーを実施例２で使用した繊維処理剤に浸漬し、室温２５℃、湿度５０％の室内で２４時間乾燥させた後、実施例２と同様の評価を行った。その結果、本発明の繊維処理剤は従来のものに比較して、紙に対しても少ないぬめり感、高い柔軟性、そして総合的に好ましい風合いを付与することが確認され、さらに高い吸水性および帯電防止性を付与する効果を有することがわかった。
【００３７】
実施例８：毛髪化粧料（一般例）
表６および表７に示した組成の本発明品の水系組成物および比較品を常法により調製し、外観を観察した。また、それらの組成物で毛髪を下記方法に従って評価した。結果を表６および表７にまとめて示す。
表６および表７からわかるように、本発明品は水系であるにもかかわらず、評価した外観、枝毛の接着効果、感触、帯電防止性の全てに優れ、洗髪やブラッシングによってもその効果の低下は少なく、毛髪化粧料として好適なものであった。それに対し、従来の比較品は、それらの性能の全てまたは一部が不十分であったり、洗髪やブラッシングによる効果の低下の程度が大きかった。
【００３８】
（評価方法）
日本人女性の枝毛毛髪３０ｃｍ／５ｇを束にした毛髪に、被試組成物（毛髪化粧料）を５ｇ直接塗布した後、自然乾燥させ、以下の基準で評価した。その後、下記洗髪方法により５回洗髪してから同様の評価を行った。また、洗髪工程の代わりにブラシを２０回通した後、同様の評価を行った。
（評価基準）
接着効果：
◎：接着していて剥がれない
○：接着しているが、わずかに剥がれる
△：接着しているが、ほとんど剥がれる
×：接着していない
感触：手で触った感触を以下の基準で評価した。
◎：総合的に非常に良い感触である
○：総合的に良い感触である
△：総合的にあまり良くない感触である
×：総合的に非常に悪い感触である
帯電防止性：
○：ほこりは付着しておらず、毛髪のもつれはない
△：少量のほこりの付着が認められ、毛髪はややもつれている
×：ほこりが付着し、毛髪はもつれている
（洗髪方法）
２％ラウリル硫酸ナトリウム水溶液０．３ｇを塗布して洗浄し、温湯で十分すすいだ後、自然乾燥する。
【００３９】
【表６】
0003602633.tif 000045
【表７】
0003602633.tif 000046
【００４０】
【発明の効果】
以上詳細に説明したように、本発明のアミノ変性ポリシロキサン−ポリオキシアルキレンブロック共重合体は乳化剤なしに容易に安定な水系組成物とすることができる。本発明の水系組成物は有機溶媒をほとんど、あるいは全く含有しないので、取扱いが容易で、かつ、人体に対する有害性が低い。さらに、本発明の水系組成物は各種繊維材料、毛髪、皮膚等に静電気を発生させず、しかもぬめり感をほとんど付与することなしに、持続性のある高い柔軟性や感触向上効果、枝毛の防止および修復効果を付与することができるので、繊維処理剤や化粧料等、幅広い産業分野で極めて有用である。